(57)【要約】【課題】単一駆動電圧で、発光効率の改善により出力の向上と特性改善、寿命改善、消費電力の削減が図られた白色、及びフルカラー有機エレクトロルミネセンス駆動表示装置を提供することを目的とする。  【解決手段】  陽極１１２と陰極１１４の間に発光ユニット１１５、１１６が積層されて成り、前記第１、第２の発光ユニットを含んだ発光ユニット１１７が形成されたエレクトロルミネセンス表示部と、表示部下部に接続された駆動回路１１０とから成る駆動表示装置において、駆動回路１１０の基板の上に非晶質シリコン膜１０３を形成する。【選択図】        図１ｃ
2005283860.tif 000002
【特許請求の範囲】
【請求項１】
対向する陽極と陰極の間に第１、第２の発光ユニットが積層されて成り、前記第１、第２の発光ユニットを含んで、第３の発光ユニットが形成されたエレクトロルミネセンス表示部と、前記表示部下部に接続された駆動回路とから成る駆動表示装置において、前記駆動回路の基板の上に能動層を備えたことを特徴とするエレクトロルミネセンス駆動表示装置。
【請求項２】
対向する陽極と陰極の間に第１、第２の発光ユニットが積層されて成り、前記第１、第２の発光ユニットと並列に、第３の発光ユニットが形成されたエレクトロルミネセンス表示部と、前記表示部下部に接続された駆動回路とから成る駆動表示装置において、前記駆動回路の基板の上に能動層を備えたことを特徴とするエレクトロルミネセンス駆動表示装置。
【請求項３】
対向する陽極と陰極の間に第１、第２の発光ユニットが積層されて成り、前記第１、第２の発光ユニットと並列に、第３、第４の発光ユニットが積層されて形成されたエレクトロルミネセンス表示部と、前記表示部下部に接続された駆動回路とから成る駆動表示装置において、前記駆動回路の基板の上に能動層を備えたことを特徴とするエレクトロルミネセンス駆動表示装置。
【請求項４】
対向する陽極と陰極の間に第１、第２の発光ユニットが積層されて成り、前記第１、第２の発光ユニットと並列に、第３の発光ユニットが形成され、第３のユニットに並列に、第４、第５のユニットが積層されて形成されたエレクトロルミネセンス表示部と、前記表示部下部に接続された駆動回路とから成る駆動表示装置において、前記駆動回路の基板の上に能動層を備えたことを特徴とするエレクトロルミネセンス駆動表示装置。
【請求項５】
対向する陽極と陰極の間に第１、第２の発光ユニットが積層されて成り、前記第１、第２の発光ユニットと並列に、第３の発光ユニットが形成され、第３のユニットに並列に、第４、第５のユニットが積層されて形成されたエレクトロルミネセンス表示部と、前記各々の表示部下部に各々の発光ユニット毎に対応して接続された駆動回路とから成る駆動表示装置において、前記駆動回路の基板の上に能動層を備えたことを特徴とするエレクトロルミネセンス駆動表示装置。
【請求項６】
対向する陽極と陰極の間に複数個の発光ユニットが積層されて成り、複数個の発光ユニットの結合部に電子とホールの再結合を活発にするために挿入された発光ユニット幅より狭い活効率層を備えるエレクトロルミネセンス表示部と、前記表示部下部に接続された駆動回路からなる駆動表示装置において、前記駆動回路の基板の上に能動層を備えたことを特徴とするエレクトロルミネセンス駆動表示装置。
【請求項７】
対向する陽極と陰極の間に複数個の発光ユニットが積層されて成り、複数個の発光ユニットの結合部に電子とホールの再結合を活発にするために挿入された発光ユニット幅より狭い活効率層を複数個備えるエレクトロルミネセンス表示部と、前記表示部下部に接続された駆動回路からなる駆動表示装置において、前記駆動回路の基板の上に能動層を備えたことを特徴とするエレクトロルミネセンス駆動表示装置。
【請求項８】
対向する陽極と陰極の間に複数個の発光ユニットが積層されて成り、複数個の発光ユニットの結合部に電子とホールの再結合を活発にするために挿入された発光ユニット幅より狭い複数個の活効率層が並列に載置されたエレクトロルミネセンス表示部と、前記表示部下部に接続された駆動回路からなる駆動表示装置において、前記駆動回路の基板の上に能動層を備えたことを特徴とするエレクトロルミネセンス駆動表示装置。
【請求項９】
対向する陽極と陰極の間に複数個の発光ユニットが積層されて成り、複数個の発光ユニットの結合部に電子とホールの再結合を活発にするために発光ユニット幅より狭い複数個の活効率層が上下の層で揃えて形成されたエレクトロルミネセンス表示部と、前記表示部下部に接続された駆動回路からなる駆動表示装置において、前記駆動回路の基板の上に能動層を備えたことを特徴とするエレクトロルミネセンス駆動表示装置。
【請求項１０】
対向する陽極と陰極の間に複数個の発光ユニットが積層されて成り、複数個のユニットの結合部に電子とホールの再結合を活発にするために発光ユニット幅より狭い複数個の活効率層が上下の層で交互に形成されたエレクトロルミネセンス表示部と、前記表示部下部に接続された駆動回路からなる駆動表示装置において、前記駆動回路の基板の上に能動層を備えたことを特徴とするエレクトロルミネセンス駆動表示装置。
【請求項１１】
前記複数個の発光ユニットの組み合せにより発光色が、白色光であることを特徴とする請求項１〜１０に記載のエレクトロルミネセンス駆動表示装置。
【請求項１２】
前記エレクトロルミネセンス駆動表示装置において、ゲート電極を用いた、自己整合技術によりシリコン膜上にソース領域、及びドレイン領域が形成される工程と、ゲート絶縁層が形成される工程と、ゲート絶縁層にドレインコンタクトホールが形成され、ドレイン電極が形成される工程と、デバイスの表面に層間絶縁膜が形成される工程と、層間絶縁膜にソース領域と陽極をコンタクトするソースコンタクトホールが形成される工程を備えたことを特徴とする請求項１〜１１に記載のエレクトロルミネセンス駆動表示装置。
【請求項１３】
前記基板の上に非晶質シリコン膜により成る能動層が形成されたことを特徴とする請求項１〜１２に記載のエレクトロルミネセンス駆動表示装置。
【請求項１４】
前記基板の上に絶縁層を備え、前記絶縁層上に非晶質シリコン膜により成る能動層を備えたことを特徴とする請求項１〜１２に記載のエレクトロルミネセンス駆動表示装置。
【発明の詳細な説明】
【技術分野】
【０００１】
本発明は、エレクトロルミネセンス駆動表示装置に関する。特に単一駆動電圧で白色、及びフルカラーの発光が得られる有機エレクトロルミネセンス駆動表示装置に関する。
【背景技術】
【０００２】
近年、波長の異なる発光層を複数個有しているエレクトロルミネセンス（ＥＬ）素子が考案されている。特開２００２−１６４１７０に示されている図１と同一構造を図６に示す。厚み０．７ｍｍの透明ガラス基板１０の上にＩＴＯ（インジウム―スズ酸化物）をスパッタにより形成し、真空蒸着装置により、ＩＴＯ陽極１の上にホール輸送層１１を形成する。このホール輸送層１１の上にホスト層「ＤＰＶＢｉ」にドーパント「ＢＣｚＶＢｉ」を１質量％ドープして蒸着して青色発光層の有機発光材料３ａを形成し、その上に「Ａｌｑ３」を蒸着して電子輸送層１２を形成し、陰極２を形成する。同様にホール輸送層１１の上ホスト層「Ａｌｑ３」にドーパント「Ｃｏｕｍａｒｉｎ６」を１質量％ドープしたものを蒸着して緑色発光の有機発光材料３ｂを形成し、その上に「Ａｌｑ３」を蒸着して電子輸送層１２を形成し、この上に陰極２を形成する。更にホール輸送層１１を形成した後、ホスト層「Ａｌｑ３」にドーパント「ＤＣＪＴＢ」を１質量％ドープしたものを蒸着して赤色発光材料３ｃを形成しこの上に「Ａｌｑ３」を蒸着して電子輸送層１２を形成し、その上に陰極２を形成する。図６において発光色の異なる、各ピクセルをストライプ状に形成しているため青色発光層（３ａ）＋緑色発光層（３ｂ）＋赤色発光層（３ｃ）の間隔をあけて並列に配置するため白色発光エレクトロルミネセンス表示部３が大きくなってしまう問題があった。
【０００３】
又、従来、エレクトロルミネセンスを駆動する方法として薄膜トランジスタ（ＴＦＴ：Thin  Ｆilm  Transistor）を用いたアクティブマトリックス方式の駆動方法が高画質な駆動方式として注目されている。液晶（ＬＣＤ）においてはマトリックスに配置された各画素に画像駆動素子と信号蓄積素子（画素容量）とを集積し、各画素に１種の記憶動作を行わせて液晶を準スタティックに駆動する方式である。上記の薄膜トランジスタを用いて大画面を形成した場合、1)ＴＦＴのオン電流、オフ電流のバラッキにより輝度ムラ、色ムラを生じる問題があった。2)エレクトロルミネセンス素子のバラッキにより発光効率のバラッキ、電流バラッキ、寿命バラッキがあるなどの問題も生じていた。
【特許文献１】特開２００２−１６４１７０号公報
【発明の開示】
【発明が解決しようとする課題】
【０００４】
本発明は上記問題点を解決し、単一駆動電圧で、発光効率の改善により出力の向上と特性改善、寿命改善、消費電力の削減が図られた白色、及びフルカラー有機エレクトロルミネセンス駆動表示装置を提供することにある。  
【課題を解決するための手段】
【０００５】
本発明のエレクトロルミネセンス駆動表示装置は、対向する陽極と陰極の間に第１、第２の発光ユニットが積層されて成り、前記第１、第２の発光ユニットを含んで、第３の発光ユニットが形成されたエレクトロルミネセンス表示部と、前記表示部下部に接続された駆動回路とから成る駆動表示装置において、前記駆動回路の基板の上に能動層を備えたことを特徴とする。
【０００６】
また本発明のエレクトロルミネセンス駆動表示装置は、対向する陽極と陰極の間に第１、第２の発光ユニットが積層されて成り、前記第１、第２の発光ユニットと並列に、第３の発光ユニットが形成されたエレクトロルミネセンス表示部と、前記表示部下部に接続された駆動回路とから成る駆動表示装置において、前記駆動回路の基板の上に能動層を備えたことを特徴とする。
【０００７】
また本発明のエレクトロルミネセンス駆動表示装置は、対向する陽極と陰極の間に第１、第２の発光ユニットが積層されて成り、前記第１、第２の発光ユニットと並列に、第３、第４の発光ユニットが積層されて形成されたエレクトロルミネセンス表示部と、前記表示部下部に接続された駆動回路とから成る駆動表示装置において、前記駆動回路の基板の上に能動層を備えたことを特徴とする。
【０００８】
また本発明のエレクトロルミネセンス駆動表示装置は、対向する陽極と陰極の間に第１、第２の発光ユニットが積層されて成り、前記第１、第２の発光ユニットと並列に、第３の発光ユニットが形成され、第３のユニットに並列に、第４、第５のユニットが積層されて形成されたエレクトロルミネセンス表示部と、前記表示部下部に接続された駆動回路とから成る駆動表示装置において、前記駆動回路の基板の上に能動層を備えたことを特徴とする。
【０００９】
また本発明のエレクトロルミネセンス駆動表示装置は、対向する陽極と陰極の間に第１、第２の発光ユニットが積層されて成り、前記第１、第２の発光ユニットと並列に、第３の発光ユニットが形成され、第３のユニットに並列に、第４、第５のユニットが積層されて形成されたエレクトロルミネセンス表示部と、前記各々の表示部下部に各々の発光ユニット毎に対応して接続された駆動回路とから成る駆動表示装置において、前記駆動回路の基板の上に能動層を備えたことを特徴とする。
【００１０】
また本発明のエレクトロルミネセンス駆動表示装置は、対向する陽極と陰極の間に複数個の発光ユニットが積層されて成り、複数個の発光ユニットの結合部に電子とホールの再結合を活発にするために挿入された発光ユニット幅より狭い活効率層を備えるエレクトロルミネセンス表示部と、前記表示部下部に接続された駆動回路からなる駆動表示装置において、前記駆動回路の基板の上に能動層を備えたことを特徴とする。
【００１１】
また本発明のエレクトロルミネセンス駆動表示装置は、対向する陽極と陰極の間に複数個の発光ユニットが積層されて成り、複数個の発光ユニットの結合部に電子とホールの再結合を活発にするために挿入された発光ユニット幅より狭い活効率層を複数個備えるエレクトロルミネセンス表示部と、前記表示部下部に接続された駆動回路からなる駆動表示装置において、前記駆動回路の基板の上に能動層を備えたことを特徴とする。
【００１２】
また本発明のエレクトロルミネセンス駆動表示装置は、対向する陽極と陰極の間に複数個の発光ユニットが積層されて成り、複数個の発光ユニットの結合部に電子とホールの再結合を活発にするために挿入された発光ユニット幅より狭い複数個の活効率層が並列に載置されたエレクトロルミネセンス表示部と、前記表示部下部に接続された駆動回路からなる駆動表示装置において、前記駆動回路の基板の上に能動層を備えたことを特徴とする。
【００１３】
また本発明のエレクトロルミネセンス駆動表示装置は、対向する陽極と陰極の間に複数個の発光ユニットが積層されて成り、複数個の発光ユニットの結合部に電子とホールの再結合を活発にするために発光ユニット幅より狭い複数個の活効率層が上下の層で揃えて形成されたエレクトロルミネセンス表示部と、前記表示部下部に接続された駆動回路からなる駆動表示装置において、前記駆動回路の基板の上に能動層を備えたことを特徴とする。
【００１４】
また本発明のエレクトロルミネセンス駆動表示装置は、対向する陽極と陰極の間に複数個の発光ユニットが積層されて成り、複数個のユニットの結合部に電子とホールの再結合を活発にするために発光ユニット幅より狭い複数個の活効率層が上下の層で交互に形成されたエレクトロルミネセンス表示部と、前記表示部下部に接続された駆動回路からなる駆動表示装置において、前記駆動回路の基板の上に能動層を備えたことを特徴とする。
【発明の効果】
【００１５】
本発明の有機エレクトロルミネセンス駆動表示装置によれば、複数の発光層を層状に形成し、これらの発光層の間に発光層の巾より狭い活効率層を挿入することにより電子とホールの再結合率を改善し、合成容量を下げ、合成抵抗を上げることができ、表示部の下部に形成された駆動回路の基板の上に能動層を形成することにより、発光効率の改善による出力の改善と、色度特性の改善、寿命改善と消費電力削減が可能となるとともに低い単一駆動電圧で高輝度の発光が可能な白色、及びフルカラー有機エレクトロルミネセンス駆動表示装置を得ることができる。また表示部の下部に形成された駆動回路を基板の上に非晶質シリコン膜より成る能動層で構成することにより、発光効率の改善による出力の改善と、色度特性の改善、寿命改善と消費電力削減が可能となるとともに低い単一駆動電圧で高輝度の発光が可能な白色、及びフルカラー有機エレクトロルミネセンス駆動表示装置を得ることができる。
【発明を実施するための最良の形態】
【００１６】
以下、図面を参照して、本発明の実施形態を詳細に説明する。図１（ａ）は、本発明に係る第１の実施形態である白色エレクトロルミネセンス駆動表示装置の基本的な構成を示す概略図である。図１（ａ）において、駆動回路（駆動用ＴＦＴ）１１０の上に陽極１１２が形成され、この上に白色ユニット（１１３）、陰極１１４が形成される。
【００１７】
図１（ｂ）は本発明に係る第１の実施形態である白色エレクトロルミネセンス駆動表示装置の駆動回路と発光ユニットの概略図である。
【００１８】
図１（ｂ）において１０１は厚さ０．７ｍｍガラス基板であり、このガラス基板１０１の上にプラズマＣＶＤ法にて、モノシラン（ＳｉＨ４）又はジシラン（Ｓｉ２Ｈ６）の熱分解を用いて処理温度３００℃程度で水素を添加して反応を促進して非晶質シリコン膜１０（膜厚５００Å）が形成される。非晶質シリコン膜１０３の上にゲート絶縁層１０８をＣＶＤ法にてシリコン酸化膜により膜厚１０００Åに形成する。ゲート絶縁層１０８の上にゲート電極１０７が所定の形状にパターンニングされ形成される。ゲート電極１０７はＣＶＤ法を用いて形成される。自己整合技術によりゲート電極１０７をマスクにしてホスフィンガス（ＰＨ３）又はジボランガス（Ｂ２Ｈ６）を水素ガスとの混合ガスによりイオンシャワー照射することで、特別な熱処理工程を設けることなく不純物の注入と活性化を同時に行い非晶質シリコン膜１０３上にドレイン領域１０３ａ、ソース領域１０３ｂを形成する。ドレイン領域部１０３ａの上に、ゲート絶縁層１０８にドレインコンタクトホール１０６ａが形成され、アルミ質の金属によるドレイン電極１０６が形成される。デバイスの全面に層間絶縁膜１０９がＣＶＤ法にてシリコン酸化膜を用いて形成される。ソース領域１０３ｂとコンタクトするソースコンタクトホール１０５ｂが層間絶縁層１０９に形成され、アルミ質の金属によるソース電極１０５がエレクトロルミネセンス駆動表示部の陽極１１２と接続される。陽極１１２はＩＴＯ（インジウム−スズ酸化物）をスパッタして層間絶縁層１０９の上に形成される。この駆動用ＴＦＴ（１１０）を真空蒸着装置にセットして各層を蒸着行う。透明陽極１１２の上に、透明陽極１１２を含んで青色発光ユニット（１１５）が形成され、青色発光ユニット（１１５）に積層されて成り、上部に陰極１１４を含んで緑色発光ユニット（１１６）が形成される。青色発光ユニット（１１５）、及び緑色発光ユニット（１１６）を含んで赤色発光ユニット（１１７）が形成される。赤色発光ユニット（１１７）の陽極は１１２であり、陰極は１１４である。
【００１９】
ここで、本実施形態のエレクトロルミネセンス駆動表示装置の表示部において青色発光ユニット（１１５）、及び緑色発光ユニット（１１６）のいずれも赤色発光ユニット（１１７）に含まれることを特徴とする。
【００２０】
図１（ｃ）は第１の実施形態における発光層実施例の概略図である。
【００２１】
駆動回路（駆動用ＴＦＴ）１１０の上に形成された透明陽極１１２の上に、ＮＢＰを４００Å厚に蒸着しＬＵＭＯ２．４５ｅＶ、ＨＯＭＯ５．４６ｅＶ、エネルギーバンドギャップ３．０ｅＶのホール輸送層２１９が形成される。次いで、このホール輸送層２１９の上にＬＵＭＯ２．６ｅＶ、ＨＯＭＯ５．３ｅＶ、エネルギーバンドギャップ２．７ｅＶのホスト層「ＢＡｌｑ」に青色ドーパント「Ｐｅｒｙｌｅｎｅ」を1重量％ドープしたものを、厚さ５００Å蒸着して青色発光の有機発光材料により青色発光層（１２１）が形成される。青色発光層（１２１）の上にシャドウマスクを用いて巾を青色発光層（１２１）より内側となり，あいだに隙間を備えるように「Ａｌｑ３」を厚さ２００Å蒸着して電子輸送層１１８と、この上にＮＢＰを４００Å厚に蒸着してホール輸送層１１９とからなる活効率層１２０が形成される。
【００２２】
青色発光層（１２１）、及び活効率層１２０の上にＬＵＭＯ２．８５ｅＶ、ＨＯＭＯ５．６２ｅＶ、エネルギーバンドギャップ２．７７ｅＶのホスト層「Ａｌｑ３」に緑色ドーパント「Ｃｏｕｍａｒｉｎ６」を1重量％ドープした緑色発光層（１２２）を厚さ５００Å蒸着して形成される。青色発光層（１２１）、及び緑色発光層（１２２）形成時に、両方のホスト層「ＢＡｌｑ」「Ａｌｑ３」に赤色ドーパント「ＤＣＪＴＢ」を1重量％ドープして赤色発光層（１２３）が形成される。赤色発光層（１２３）は青色発光層（１２１）と緑色発光層（１２２）を含んで形成される。赤色発光層（１２３）、及び緑色発光層（１２２）の上にＬＵＭＯ２．８５ｅＶ、ＨＯＭＯ５．６２ｅＶ、エネルギーバンドギャップ２．７７ｅＶの「Ａｌｑ３」を厚さ２００Å蒸着して電子輸送層２１８が形成される。電子輸送層２１８の上にフッ化リチウム「ＬｉＦ」を厚さ５Å蒸着し、「Ａｌ」を厚さ１５００Å蒸着することにより陰極１１４が形成される。
【００２３】
ここで本実施例のエレクトロルミネセンス駆動表示装置において例えば、輝度１００ｃｄ／ｍ２時に５Ｖの電圧特性を示す発光ユニット（１１５）青色発光層（１２１）上に、輝度１００ｃｄ／ｍ２時に４Ｖの電圧特性を示す発光ユニット（１１６）緑色発光層（１２２）が形成される。青色発光層（１２１）上に緑色発光層（１２２）との間に活効率層１２０を設け、青色発光層（１２１）と緑色発光層（１２２）のホールと電子の再結合度を上げ、更に活効率層１２０より外側、及び内側の隙間部分の青色発光層（１２１）と緑色発光層（１２２）が赤色発光層（１２３）として発光するところに特徴がある。ホールと電子の再結合度を上げることにより発光効率のバラッキを改善できる。複数個の活効率層１２０より、青色発光と緑色発光と赤色発光の光量比を調整できる。
【００２４】
又、発光ユニット（１１７）赤色発光層（１２３）のドーパントとして「ＤＣＪＴＢ」が1重量％添加され、陽極１１２と陰極１１４の間に青色発光ユニット（１１５）と緑色発光ユニット（１１６）の駆動電圧５＋４＝９Ｖを印加した時、発光ユニット（１１５）青色発光層（１２１）により青色が、発光ユニット（１１６）緑色発光層（１２２）により緑色が、赤色発光ユニット（１１７）の駆動電圧９Ｖが印加されるため青色発光ユニット（１１５）、緑色発光ユニット（１１６）を含んだ発光ユニット（１１７）赤色発光層（１２３）が赤色に発光するため図１（ａ）、（ｂ）、（ｃ）のエレクトロルミネセンス駆動表示装置は混色により白色に発光する。
【００２５】
以上説明したように、本実施例によれば、図１（ａ）、（ｂ）、（ｃ）の白色エレクトロルミネセンス駆動表示装置は駆動電圧が単一の９Ｖ電圧でよいため青色、緑色、赤色を個別に発光させて得られる白色素子に比べ駆動が容易で、回路を省略できる。
【００２６】
更に、青色発光層（１２１）、緑色発光層（１２２）、赤色発光層（１２３）のドーピング材料を選択することにより個々の駆動電圧を下げ、全体としての駆動電圧、消費電力を下げることができる。
【００２７】
又、青色、緑色、赤色を単独で個別に発光させて白色とする場合に比べ１／３の発光面積にでき、更にストリップ状発光でなくベタで発光層を形成するため、例えば、発光巾０．５ｍｍ、ピッチ０．５ｍｍととる必要がないため発光面積を１／２に、合わせて１／６の面積で同一の発光量を得ることができるためエレクトロルミネセンス駆動表示部の小型化と高精細度化ができる。
【００２８】
又、本実施例では同一電流で３つの発光層により約２倍の発光量を得ることができ、同一の光量では電流を１／２にできるため消費電力を大幅に低減できる。電流バラッキ、寿命バラッキを改善できる。このため従来１０ｍＡ／ｃｍ２の電流が５ｍＡ／ｃｍ２で同一の発光量を得ることができるため消費電力の低減と図１（ｂ）に示した、非晶質シリコン膜１０３により成る駆動用ＴＦＴ（１１０）によりオン電流が大きくなくても白色ユニット（１１３）を駆動できるため輝度ムラ、色ムラを解消し、高速表示を可能とする。駆動用ＴＦＴ（１１０）を非晶質シリコン膜１０３で形成できるため工程の削減により、コストを下げることができる。
【００２９】
以上、説明した様に、本実施形態によれば、図１（ｃ）において構造的に発光ユニット（１１５）青色部、発光ユニット（１１６）緑色部、発光ユニット（１１７）赤色部のどれかの層に集中して電圧、電流が加わることがなく又、青色、緑色、赤色が活効率層１２０部で混合されるため発光ユニット（１１７）赤色発光層（１２３）は駆動電圧を９Ｖと高く設定でき励起・エネルギーの移動が円滑に行われるため赤色、白色の色度の改善と寿命をのばすことが出来る。
【００３０】
尚、ここにおいて上記呼称にて記載材料の正式名称は以下の通りである。
「ＮＢＰ」・・N，N’−Ｄｉ（（ｎａｐｈｔｈａｌｅｎｅ−１−ｙｌ）−Ｎ，
Ｎ’−ｄｉｐｈｅｎｙｌ−ｂｅｎｚｉｄｉｎｅ）
「Ａｌｑ３」・・Ｔｒｉｓ（８−ｈｙｄｒｏｘｙｑｕｉｎｏｌｉｎａｔｏ）
ａｌｕｍｉｎｕｍ
「ＤＣＪＴＢ」・・（（１，１−Ｄｉｍｅｔｈｙｌｅｔｈｙｌ）−６−（（２，３，６，７−ｔｅｔｒａｈｙｄｒｏ−１，１，７，７−ｔｅｒｔｒａｍｅｔｈｙｌ−１Ｈ，５Ｈ−ｂｅｎｚｏ［ｉｊ］ｑｕｉｎｏｌｉｚｉｎ−９−ｙｌ）ｅｔｈｅｎｙｌ）−４Ｈ−ｐｙｒａｎ−４−ｙｌｉｄｅｎｅ）ｐｒｏｐａｎｅｄｉｎｉｔｒｉｌｅ．
「Ｃｏｕｍａｒｉｎ６」・・（２−Ｂｅｎｚｏｔｈｉａｚｏｌｙｌ）−７−（ｄｉｅｔｈｙｌａｍｉｎｏ）ｃｏｕｍａｒｉｎ．
「ＢＡｌｑ」・・（１，１’−Ｂｉｓｐｈｅｎｙｌ−４−Ｏｌａｔｏ）ｂｉｓ（２−ｍｅｔｈｙｌ−８−ｑｕｉｎｏｌｉｎｐｌａｔｅ−Ｎ１，０８）Ａｌｕｍｉｎｕｍ．
図１（ｄ）は第２の実施形態における発光層実施例の概略図である。駆動回路（駆動用ＴＦＴ）１１０の上に形成された明陽極１１２の上に、ＮＢＰを４００Å厚に蒸着しＬＵＭＯ２．４５ｅＶ、ＨＯＭＯ５．４６ｅＶ、エネルギーバンドギャップ３．０ｅＶのホール輸送層２１９を形成する。次いで、このホール輸送層２１９の上にＬＵＭＯ２．８５ｅＶ、ＨＯＭＯ５．６２ｅＶ、エネルギーバンドギャップ２．７７ｅＶのホスト層「Ａｌｑ３」にドーパント「ＣｕＰｃ銅フタロシアニン」を1重量％ドープしたものを、厚さ５００Å蒸着して青緑色発光の有機発光材料により発光ユニット（１１５）４８０〜５１０ｎｍ青緑色発光層（１２４）が形成される。青緑色発光層（１２４）の上にシャドウマスクを用いて巾を青緑色発光層（１２４）より内側となり、あいだに隙間を備えるように「Ａｌｑ３」を厚さ２００Å蒸着して、電子輸送層１１８と、この上にＮＢＰを４００Å厚に蒸着してホール輸送層１１９からなる活効率層１２０を形成する。青緑色発光層（１２４）、及び活効率層１２０の上にＬＵＭＯ２．８５ｅＶ、ＨＯＭＯ５．６２ｅＶ、エネルギーバンドギャップ２．７７ｅＶのホスト層「Ａｌｑ３」にＬＵＭＯ３．１１の橙色ドーパント「ＤＣＭ２」を1重量％ドープした発光ユニット（１１６）５８０〜６２０ｎｍ橙色発光層（１２５）を５００Å蒸着して形成する。青緑色発光層（１２４）、及び橙色発光層（１２５）形成時に両方のホスト層「Ａｌｑ３」にＬＵＭＯ３．１５ｅＶ、赤色ドーパント「ＤＣＪＴＢ」を1重量％ドープして赤色発光層（１２３）を形成する。
【００３１】
赤色発光層（１２３）は青緑発光層（１２４）と橙色発光層（１２５）を含んで形成される。赤色発光層（１２１）、及び橙色発光層（１２５）の上にＬＵＭＯ２．８５ｅＶ、ＨＯＭＯ５．６２ｅＶ、エネルギーバンドギャップ２．７７ｅＶの「Ａｌｑ３」を厚さ２００Å蒸着して電子輸送層２１８が形成される。電子輸送層２１８の上にフッ化リチウム「ＬｉＦ」を厚さ５Å蒸着し、「Ａｌ」を厚さ１５００Å蒸着することにより陰極１１４が形成される。
【００３２】
ここで本実施例のエレクトロルミネセンス駆動表示装置において、例えば、輝度１００ｃｄ／ｍ２時に５Ｖの電圧特性を示す発光ユニット（１１５）青緑色発光層（１２４）を形成する。輝度１００ｃｄ／ｍ２時に４Ｖの電圧特性を示す発光ユニット（１１６）橙色発光層（１２５）を形成する。青緑色発光層（１２４）上に橙色発光層（１２５）との間に活効率層１２０を設け、青緑色発光層（１２４）と橙色発光層（１２５）のホールと電子の再結合度を上げ、更に活効率層１２０より外側、及び内側の隙間部分の青緑色発光層（１２４）と橙色発光層（１２５）が赤色発光層（１２３）として発光するところに特徴がある。ホールと電子の再結合度を上げることにより発光効率のバラッキを改善できる。複数個の活効率層１２０により、青緑色発光と橙色発光と赤色発光の光量比を調整できる。
又、発光ユニット（１１７）赤色発光層（１２３）のドーパントとして「ＤＣＪＴＢ」が1重量％添加され、陽極１１２と陰極１１４の間に青緑色発光ユニット（１１５）と橙色発光ユニット（１１６）の駆動電圧５＋４＝９Ｖを印加した時、発光ユニット（１１５）青緑色発光層（１２４）により青緑色が、発光ユニット（１１６）橙色発光層（１２５）により橙色が、及び赤色発光ユニット（１１７）の駆動電圧９Ｖが印加されるため青緑色発光ユニット（１１５）、橙色発光ユニット（１１６）を含んだ発光ユニット（１１７）赤色発光層（１２３）が赤色に発光するため図１（ｄ）のエレクトロルミネセンス駆動表示装置は混色により白色に発光する。
【００３３】
以上説明したように、図１（ｄ）の白色エレクトロルミネセンス駆動表示装置は駆動電圧が単一の９Ｖ電圧でよいため青緑色、橙色を個別に発光させて得られる白色素子に比べ駆動が容易で、回路を省略できる。
【００３４】
更に、青緑色発光層（１２４）、橙色発光層（１２５）、赤色発光層（１２３）のドーピング材料を選択することにより個々の駆動電圧を下げ、全体としての駆動電圧、消費電力を下げることができる。
【００３５】
又、青緑色、橙色を単独で個別に発光させて白色とする場合に比べ１／２の発光面積にでき、さらにストリップ状発光でなくベタで発光層を形成するため、例えば、発光巾０．５ｍｍ、ピッチ０．５ｍｍととる必要がないため１／２の発光面積に、合わせて１／４の面積で同一の発光量を得ることができるためエレクトロルミネセンス駆動表示部の小型化と高精細度化ができる。また同一電流では３つの発光層により約２倍の発光量を得ることができ、同一の光量では電流を１／２にできるため消費電力を大幅に低減できる。電流バラッキ、寿命バラッキを改善できる。このため従来１０ｍＡ／ｃｍ２の電流が５ｍＡ／ｃｍ２で同一の発光量を得ることができるため消費電力の低減と図１（ｄ）に示した、非晶質シリコン膜１０３により成る駆動用ＴＦＴ（１１０）によりオン電流が大きくなくても白色ユニット（１１３）を駆動できるため輝度ムラ、色ムラを解消し高速表示を可能とする。駆動用ＴＦＴ（１１０）を非晶質シリコン膜１０３で形成できるため工程の削減により、コストを下げることができる。
【００３６】
以上、説明した様に、本実施形態によれば、図１（ｄ）において構造的に発光ユニット（１１５）青緑色発光層（１２４）、発光ユニット（１１６）橙色発光層（１２５）、発光ユニット（１１７）赤色発光層（１２３）のどれかの層に集中して電圧、電流が加わることがなく青緑色、橙色、赤色が活効率層１２０部で混合されるため発光ユニット（１１７）赤色発光層（１２３）は駆動電圧を９Ｖと高く設定でき励起・エネルギーの移動が円滑に行われるため赤色、白色の色度の改善と寿命をのばすことが出来る。
【００３７】
又、図１（ｄ）において発光層のホスト層を「Ａｌｑ３」により共通化できるため生産性に優れる。
【００３８】
図２（ａ）は本発明に係る第３の実施形態である白色エレクトロルミネセンス駆動表示装置の基本的な構成を示す概略図である。図２（ａ）において駆動回路（駆動用ＴＦＴ）１１０の上に陽極１１２を形成し、この上に白色ユニット（２１３）、陰極１１４を形成する。
【００３９】
図２（ｂ）は本発明に係る第３の実施形態における白色エレクトロルミネセンス駆動表示装置の駆動回路と発光ユニットの概略図である。
【００４０】
図２（ｂ）の駆動回路（駆動用ＴＦＴ）１１０部分については図１（ｂ）と同じである。陽極１１２はＩＴＯ（インジウム−スズ酸化物）をスパッタして層間絶縁層１０９の上に形成される。この駆動用ＴＦＴ（１１０）を真空蒸着装置にセットして各層を蒸着行う。透明陽極１１２の上に、透明陽極１１２を含んで青色発光ユニット（１１５）を形成し、青色発光ユニット（１１５）に積層されて成り、上部に陰極１１４を含んで緑色発光ユニット（１１６）を形成する。青色発光ユニット（１１５）、及び緑色発光ユニット（１１６）と並列に、赤色発光ユニット（２１７）が形成される。赤色発光ユニット（２１７）の陽極は１１２であり、陰極は１１４である。
【００４１】
ここで、本実施形態のエレクトロルミネセンス駆動表示装置において青色発光ユニット（１１５）、及び緑色発光ユニット（１１６）に並列に赤色発光ユニット（２１７）が形成されたところに特徴がある。
【００４２】
即ち、図２（ｃ）は本発明に係る第３の実施形態である白色エレクトロルミネセンス駆動表示装置の基本的な構成を示す発光層実施例の概略図である。
【００４３】
駆動用ＴＦＴ（１１０）の上に形成された透明陽極１１２の上に、ＮＢＰを４００Å厚に蒸着しＬＵＭＯ２．４５ｅＶ、ＨＯＭＯ５．４６ｅＶ、エネルギーバンドギャップ３．０ｅＶのホール輸送層２１９を形成する。次いで、このホール輸送層２１９の上にＬＵＭＯ２．６ｅＶ、ＨＯＭＯ５．３ｅＶ、エネルギーバンドギャップ２．７ｅＶのホスト層「ＢＡｌｑ」に青色ドーパント「Ｐｅｒｙｌｅｎｅ」を1重量％ドープしたものを、厚さ５００Å蒸着して青色発光の有機発光材料により青色発光層（１２１）を形成する。青色発光層（１２１）の上にシャドウマスク２を用いて巾を青色発光層（１２１）より内側となるように「Ａｌｑ３」を厚さ２００Å蒸着して電子輸送層３１８と、この上にＮＢＰを４００Å厚に蒸着してホール輸送層３１９とからなる活効率層２２０を形成する。
【００４４】
青色発光層（１２１）、及び活効率層２２０の上にＬＵＭＯ２．８５ｅＶ、ＨＯＭＯ５．６２ｅＶ、エネルギーバンドギャップ２．７７ｅＶのホスト層「Ａｌｑ３」に緑色ドーパント「Ｃｏｕｍａｒｉｎ６」を1重量％ドープした緑色発光層（１２２）を厚さ５００Å蒸着して形成する。青色発光層（１２１）、及び緑色発光層（１２２）を形成する際にホスト層「ＢＡｌｑ」「Ａｌｑ３」に赤色ドーパント「ＤＣＪＴＢ」を1重量％ドープして赤色発光層（１２３）を形成する。赤色発光層（１２３）は青色発光層（１２１）と緑色発光層（１２２）に並列に形成される。緑色発光層（１２２）、赤色発光層（１２３）の上にＬＵＭＯ２．８５ｅＶ、ＨＯＭＯ５．６２ｅＶ、エネルギーバンドギャップ２．７７ｅＶの「Ａｌｑ３」を厚さ２００Å蒸着して電子輸送層２１８が形成される。電子輸送層２１８の上にフッ化リチウム「ＬｉＦ」を厚さ５Å蒸着し、「Ａｌ」を厚さ１５００Å蒸着することにより陰極１１４が形成される。
【００４５】
ここで本実施例のエレクトロルミネセンス駆動表示装置において例えば、輝度１００ｃｄ／ｍ２時に５Ｖの電圧特性を示す発光ユニット（１１５）青色発光層（１２１）上に、輝度１００ｃｄ／ｍ２時に４Ｖの電圧特性を示す発光ユニット（１１６）緑色発光層（１２２）を形成する。青色発光層（１２１）上に緑色発光層（１２２）との間に活効率層２２０を設け、青色発光層（１２１）と緑色発光層（１２２）のホールと電子の再結合度を上げ、更に青色発光層（１２１）と緑色発光層（１２２）に含まれた赤色ドーパントに対して活効率層２２０がバリアー層として働き活効率層２２０の上下部では発光せず、活効率層２２０下部で青色に、活効率層２２０上部で緑色に更に、活効率層２２０の外側部分が青色、緑色と並列に赤色発光するところに特徴がある。活効率層２２０の巾により青色発光と緑色発光と赤色発光の光量比を調整できる。
【００４６】
又、発光ユニット（２１７）赤色発光層（１２３）のドーパントとして「ＤＣＪＴＢ」が1重量％添加され、陽極１１２と陰極１１４の間に青色発光ユニット（１１５）と緑色発光ユニット（１１６）の駆動電圧５＋４＝９Ｖを印加した時、発光ユニット（１１５）青色発光層（１２１）により活効率層２２０下部より青色が、発光ユニット（１１６）緑色発光層（１２２）により活効率層２２０上部より緑色が、赤色発光ユニット（２１７）の駆動電圧９Ｖが印加されるため青色発光ユニット（１１５）、緑色発光ユニット（１１６）と並置された発光ユニット（２１７）赤色発光層（１２３）の活効率層２２０の外側が赤色に発光するため図２（ａ）、（ｂ）、（ｃ）のエレクトロルミネセンス駆動表示装置は混色である白色に発光する。
【００４７】
以上説明したように、本実施例においては、図２（ａ）、（ｂ）、（ｃ）の白色エレクトロルミネセンス駆動表示装置は駆動電圧が単一の９Ｖ電圧でよいため青色、緑色、赤色を個別に発光させて得られる白色素子に比べ駆動が容易で、回路を省略できる。
【００４８】
更に、青色発光層（１２１）、緑色発光層（１２２）、赤色発光層（１２３）のドーピング材料を選択することにより個々の駆動電圧を下げ、全体としての駆動電圧、消費電力を下げることができる。
【００４９】
又、青色、緑色、赤色を単独で個別に発光させて白色とする場合に比べ２／３の発光面積にでき、さらにストリップ状発光でなくベタで発光層を形成するため、例えば、発光巾０．５ｍｍ、ピッチ０．５ｍｍととる必要がないため発光面積を１／２に、合わせて１／３の面積で同一の発光量を得ることができるためエレクトロルミネセンス駆動表示部を小型化と高精細度化ができる。また同一電流では３つの発光層により約２倍の発光量を得ることができ、同一の光量では電流を１／２にできるため消費電力を大幅に低減できる。電流バラッキと寿命バラッキを改善できる。このため従来１０ｍＡ／ｃｍ２の電流が５ｍＡ／ｃｍ２で同一の発光量を得ることができるため消費電力の低減と図２（ｂ）に示した非晶質シリコン膜１０３から成る駆動用ＴＦＴ（１１０）によりオン電流が大きくなくても白色ユニット（２１３）を駆動できるため輝度ムラ、色ムラを解消し、高速表示を可能とする。駆動用ＴＦＴ（１１０）を非晶質シリコン膜１０３で形成できるため工程の削減によりコストを下げることができる。
【００５０】
以上、説明した様に、本実施形態によれば、図２（ｃ）において構造的に発光ユニット（１１５）青色部、発光ユニット（１１６）緑色部、発光ユニット（２１７）赤色部のどれかの色に集中して電圧、電流が加わることがなく、発光ユニット（２１７）赤色部は駆動電圧を９Ｖと高く設定でき励起・エネルギーの移動が円滑に行われるため赤色、白色の色度の改善と寿命をのばすことが出来る。
【００５１】
図２（ｄ）は第４の実施形態における発光層実施例の概略図である。図２（ｃ）の青色発光層（１２１）と青緑色発光層（１２４）、緑色発光層（１２２）と橙色発光層（１２５）を入れ替えて構成したものである。発光層は図１（ｄ）と同様に形成される。この場合も、上記図２（ｃ）のエレクトロルミネセンス駆動表示装置と同一の効果を得ることができる。
【００５２】
又、図２（ｄ）において発光層のホスト層を「Ａｌｑ３」により共通化できるため生産性に優れる。図２（ｂ）においてシャドウマスクを用いて青色発光ユニット１１５、緑色発光ユニット１１６、赤色発光ユニット２１７を個別に形成して、各々のドーパントを混合しないで各々単一のドーパントで形成してもよい。効果は図２（ｃ）のエレクトロルミネセンス駆動表示装置と同一の効果を得ることができる。
【００５３】
図３（ａ）は本発明に係る第５の実施形態である白色エレクトロルミネセンス駆動表示装置の基本的な構成を示す概略図である。図３（ａ）において駆動回路（駆動用ＴＦＴ）１１０の上に陽極１１２を形成し、この上に白色ユニット（３１３）、陰極１１４を形成する。
【００５４】
図３（ｂ）は本発明に係る第５の実施形態における白色エレクトロルミネセンス駆動表示装置の駆動回路と発光ユニットの概略図である。
【００５５】
図３（ｂ）の駆動回路（駆動用ＴＦＴ）１１０部分については図１（ｂ）と同一である。陽極１１２はＩＴＯ（インジウム−スズ酸化物）をスパッタして層間絶縁層１０９の上に形成される。駆動用ＴＦＴ（１１０）を真空蒸着装置にセットして各層を蒸着行う。透明陽極１１２の上に、透明陽極１１２を含んで青色発光ユニット（２１５−１）を形成し、青色発光ユニット（２１５−２）に積層されて成り、上部に陰極１１４を含んで青色発光ユニット（２１５−２）を形成する。青色発光ユニット（２１５−１）、及び青色発光ユニット（２１５−２）と並行に、緑色発光ユニット（２１６−１）に積層されて成る緑色発光ユニット（２１６−２）が形成される。赤色発光ユニット（３１７−１）は青色発光ユニット（２１５−１）、青色発光ユニット（２１５−２）に含んで形成され陽極は１１２であり、陰極は１１４である。赤色発光ユニット（３１７−２）は緑色発光ユニット（２１６−１）、緑色発光ユニット（２１６−２）に含んで形成され陽極は１１２であり陰極は１１４である。
【００５６】
ここで、本実施例のエレクトロルミネセンス駆動表示装置において、青色発光ユニット（２１５−１）青色発光ユニット（２１５−２）、及び緑色発光ユニット（２１６−１）緑色発光ユニット（２１６−２）に赤色発光ユニット（３１７−１）、赤色発光ユニット（３１７−２）を含んで形成されることに特徴がある。
【００５７】
図３（ｃ）は第５の実施形態における発光層実施例の概略図である。駆動回路（駆動用ＴＦＴ）１１０の上に形成された透明陽極１１２の上に、ＮＢＰを４００Å厚に蒸着しＬＵＭＯ２．４５ｅＶ、ＨＯＭＯ５．４６ｅＶ、エネルギーバンドギャップ３．０ｅＶのホール輸送層２１９が形成される。次いで、このホール輸送層２１９の上にシャドウマスクを用いて、ＬＵＭＯ２．６ｅＶ、ＨＯＭＯ５．３ｅＶ、エネルギーバンドギャップ２．７ｅＶのホスト層「ＢＡｌｑ」に青色ドーパント「Ｐｅｒｙｌｅｎｅ」を1重量％ドープしたものを、厚さ５００Å蒸着して青色発光の有機発光材料により青色発光層（２２１−１）が形成される。
【００５８】
シャドウマスクを所定距離ずらしてＬＵＭＯ２．８５ｅＶ、ＨＯＭＯ５．６２ｅＶ、エネルギーバンドギャップ２．７７ｅＶのホスト層「Ａｌｑ３」に緑色ドーパント「Ｃｏｕｍａｒｉｎ６」を1重量％ドープした緑色発光層（２２２−１）を厚さ５００Å蒸着して形成される。
【００５９】
青色発光層（２２１−１）、緑色発光層（２２２−１）の上にシャドウマスクを用いて巾を青色発光層（２２１−１）、緑色発光層（２２２−１）より内側となり、あいだに隙間を備えるように「Ａｌｑ３」を厚さ２００Å蒸着して電子輸送層３１８−１、３１８−２と、この上にＮＢＰを４００Å厚に蒸着してホール輸送層３１９−１、３１９−２とからなる活効率層３２０−１、３２０−２が形成される。シャドウマスクを用いて青色発光層（２２１−１）、及び活効率層３２０−１の上にＬＵＭＯ２．６ｅＶ、ＨＯＭＯ５．３ｅＶ、エネルギーバンドギャップ２．７ｅＶのホスト層「ＢＡｌｑ」に青色ドーパント「Ｐｅｒｙｌｅｎｅ」を1重量％ドープしたものを、厚さ５００Å蒸着して青色発光層（２２１−２）が形成される。シャドウマスクを所定位置ずらし緑色発光層（２２２−１）、及び活効率層３２０−２の上にＬＵＭＯ２．８５ｅＶ、ＨＯＭＯ５．６２ｅＶ、エネルギーバンドギャップ２．７７ｅＶのホスト層「Ａｌｑ３」に緑色ドーパント「Ｃｏｕｍａｒｉｎ６」を1重量％ドープした緑色発光層（２２２−２）を厚さ５００Å蒸着して形成される。赤色発光層（３２３−１）は青色発光層（２２１−１）、青色発光層（２２１−２）形成時に、赤色発光層（３２３−２）は緑色発光層（２２２−１）、緑色発光層（２２２−２）形成時にホスト層「ＢＡｌｑ」、「Ａｌｑ３」に赤色ドーパント「ＤＣＪＴＢ」を１重量％ドープして形成される。赤色発光層（３２３−１）青色発光層（２２１−２）、赤色発光層（３２３−２）緑色発光層（２２２−２）の上にＬＵＭＯ２．８５ｅＶ、ＨＯＭＯ５．６２ｅＶ、エネルギーバンドギャップ２．７７ｅＶの「Ａｌｑ３」を厚さ２００Å蒸着して電子輸送層２１８を形成する。電子輸送層２１８の上にフッ化リチウム「ＬｉＦ」を厚さ５Å蒸着し、「Ａｌ」を厚さ１５００Å蒸着することにより陰極１１４が形成される。
【００６０】
ここで本実施例のエレクトロルミネセンス駆動表示装置において例えば、輝度１００ｃｄ／ｍ２時に５Ｖの電圧特性を示す発光ユニット（２１５−１）青色発光層（２２１−１）上に、輝度１００ｃｄ／ｍ２時に５Ｖの電圧特性を示す発光ユニット（２１５−２）青色発光層（２２１−２）を形成する。青色発光層（２２１−１）上に青色発光層（２２１−２）との間に活効率層３２０−１を設け、青色発光層（２２１−１）と青色発光層（２２１−２）のホールと電子の再結合度を上げ活効率層３２０−１より外側、及び内側隙間部分が赤色発光層（３２３−１）として赤色発光するところに特徴がある。更に、活効率層３２０−２により緑色発光層（２２２−１）と緑色発光層（２２２−２）のホールと電子の再結合度を上げ活効率層３２０−２より外側、及び内側隙間部分が赤色発光層（３２３−２）として赤色発光するところに特徴がある。活効率層３２０−１、３２０−２の巾により青色発光と緑色発光と赤色発光の光量比を調整できる。発光ユニット（３１７−１）赤色発光層（３２３−１）、発光ユニット（３１７−２）赤色発光層（３２３−２）のドーパントとして「ＤＣＪＴＢ」が1重量％添加され、陽極１１２と陰極１１４の間に青色発光ユニット（２１５−１）と青色発光ユニット（２１５−２）の駆動電圧５＋５＝１０Ｖを印加した時、発光ユニット（２１５−１）青色発光層（２２１−１）、発光ユニット（２１５−２）青色発光層（２２１−２）により青色が、発光ユニット（２１６−１）緑色発光層（２２２−１）、発光ユニット（２１６−２）緑色発光層（２２２−２）により緑色が、発光ユニット（３１７−１）赤色発光層（３２３−１）、発光ユニット（３１７−２）赤色発光層（３２３−２）に駆動電圧１０Ｖが印加されるため、青色発光ユニット（２１５−１）、青色発光ユニット（２１５−２）と並列に形成された発光ユニット（３１７−１）赤色発光層（３２３−１）により赤色が発光する。又、緑色発光ユニット（２１６−１）、緑色発光ユニット（２１６−２）と並列に形成された発光ユニット（３１７−２）赤色発光層（３２３−２）が赤色に発光するため図３（ａ）、（ｂ）、（ｃ）のエレクトロルミネセンス駆動表示装置は混色により白色に発光する。
【００６１】
以上説明したように、本実施例によれば、図３（ａ）、（ｂ）、（ｃ）の白色エレクトロルミネセンス駆動表示装置は駆動電圧が単一の１０Ｖ電圧でよいため青色、緑色、赤色を個別に発光させて得られる白色素子に比べ駆動が容易で、回路を省略できる。
【００６２】
更に、青色発光層（２２１−１）、青色発光層（２２１−２）、緑色発光層（２２２−１）、緑色発光層（２２２−２）、赤色発光層（３２３−１）赤色発光層（３２３−２）のドーピング材料を選択することにより個々の駆動電圧を下げ、全体としての駆動電圧、消費電力を下げることができる。
【００６３】
又、青色、緑色、赤色を単独で個別に発光させて白色とする場合に比べ２／３の発光面積にでき、さらにストリップ状発光でなくベタで発光層を形成するため、例えば、発光巾０．５ｍｍ、ピッチ０．５ｍｍととる必要がないため発光面積を１／２に、合わせて１／３の面積で同一の発光量を得ることができるためエレクトロルミネセンス駆動表示部の小型化と高精細度化ができる。また同一電流では６発光層により約３倍の発光量を得ることができ、同一の光量では電流を１／３にできるため消費電力を大幅に低減できる。電流バラッキ、寿命バラッキを改善できる。このため従来１０ｍＡ／ｃｍ２の電流が１／３の３．３ｍＡ／ｃｍ２で同一の発光量を得ることができるため消費電力の低減と図３（ｂ）に示した非晶質シリコン膜１０３により成る駆動用ＴＦＴ（１１０）によりオン電流が大きくなくても白色ユニット（３１３）を駆動できるため輝度ムラ、色ムラを解消し、高速表示を可能とする。駆動用ＴＦＴ（１１０）を非晶質シリコン膜１０３で形成できるため工程の削減により、コストを下げることができる。
【００６４】
以上、説明した様に、本実施形態によれば、図３（ｃ）において構造的に発光ユニット（２１５−１）青色発光層（２２１−１）、発光ユニット（２１５−２）青色発光層（２２１−２）、発光ユニット（２１６−１）緑色発光層（２２２−１）、発光ユニット（２１６−２）緑色発光層（２２２−２）、発光ユニット（３１７−１）赤色発光層（３２３−１）、発光ユニット６（３１７−２）赤色発光層６（３２３−２）のどれかの層に集中して電圧、電流が加わることがなく、発光ユニット（３１７−１）赤色発光層（３２３−１）、発光ユニット６（３１７−２）赤色発光層６（３２３−２）は駆動電圧を１０Ｖと高く設定でき励起・エネルギーの移動が円滑に行われるため赤色、白色の色度の改善と寿命をのばすことが出来る。
【００６５】
図３（ｄ）は第６の実施形態における発光層の概略図である。図３（ｃ）の青色発光層（２２１−１）と青緑色発光層（２２４−１）、青色発光層（２２１−２）と青緑色発光層（２２４−２）、緑色発光層（２２２−１）と橙色発光層（２２５−１）、緑色発光層（２２２−２）と橙色発光層（２２５−２）を入れ替えて構成する。発光層は図１（ｄ）と同様に形成される。この場合も、上記図３（ｃ）のエレクトロルミネセンス駆動表示装置と同一の効果をえることができる。
【００６６】
又、図３（ｄ）において発光層のホスト層を「Ａｌｑ３」により共通化できるため生産性に優れる。
【００６７】
図４（ａ）は本発明に係る第７の実施形態である白色エレクトロルミネセンス駆動表示装置の基本的な構成を示す概略図である。図４（ａ）において駆動回路（駆動用ＴＦＴ）１１０の上に陽極１１２を形成し、この上に白色ユニット（４１３）、陰極１１４を形成する。
【００６８】
図４（ｂ）は本発明に係る第７の実施形態である白色エレクトロルミネセンス駆動表示装置の基本的な構成を示す発光ユニット概略図である。
【００６９】
図４（ｂ）の駆動回路（駆動用ＴＦＴ）１１０は図１（ｂ）と同一である。陽極１１２はＩＴＯ（インジウム−スズ酸化物）をスパッタして層間絶縁層１０９の上に形成される。この駆動用ＴＦＴ（１１０）を真空蒸着装置にセットして各層を蒸着行う。透明陽極１１２を含んで青色発光ユニット（１１５）に積層されて成る緑色発光ユニット（１１６）を形成し、上部に陰極１１４を含んで赤色発光ユニット（３１７）が緑色発光ユニット（１１６）の上に形成される。
【００７０】
図４（ｃ）は第７の実施形態における発光層の概略図である。駆動回路（駆動用ＴＦＴ）１１０の上に形成された透明陽極１１２の上にＮＢＰを４００Å厚に蒸着しＬＵＭＯ２．４５ｅＶ、ＨＯＭＯ５．４６ｅＶ、エネルギーバンドギャップ３．０ｅＶのホール輸送層２１９が形成される。このホール輸送層２１９の上にＬＵＭＯ２．６ｅＶ、ＨＯＭＯ５．３ｅＶ、エネルギーバンドギャップ２．７ｅＶのホスト層「ＢＡｌｑ」にドーパント「Ｐｅｒｙｌｅｎｅ」を1重量％ドープしたものを、厚さ５００Å蒸着して青色発光の有機発光材料により青色発光層（１２１）を形成する。シャドウマスクを用いて青色発光層（１２１）より内側となるように「Ａｌｑ３」を厚さ２００Å蒸着して複数個の電子輸送層１１８−１を形成する、この上にＮＢＰを４００Å厚に蒸着して複数個のホール輸送層１１９−１よりなる複数個の活効率層５２０が形成される。青色発光層（１２１）と活効率層５２０の上にＬＵＭＯ２．８５ｅＶ、ＨＯＭＯ５．６２ｅＶ、エネルギーバンドギャップ２．７７ｅＶのホスト層「Ａｌｑ３」に緑色ドーパント「Ｃｏｕｍａｒｉｎ６」を1重量％ドープした緑色発光層（１２２）を４００Å形成する。シャドウマスク６を用いて緑色発光層（１２２）より内側となるように「Ａｌｑ３」を厚さ２００Å蒸着して複数個の電子輸送層１１８−２を形成する、この上にＮＢＰを４００Å厚に蒸着して複数個のホール輸送層１１９−２よりなる複数個の活効率層６２０を形成する。緑色発光層（１２２）と活効率層６２０の上にホスト層「Ａｌｑ３」に赤色ドーパント「ＤＣＪＴＢ」を1重量％ドープしたものを厚さ４００Å蒸着して赤色発光層（３２３）が形成される。赤色発光層（３２３）の上には、「Ａｌｑ３」を厚さ２００Å蒸着して電子輸送層２１８が成される。電子輸送層２１８の上にフッ化リチウム「ＬｉＦ」を厚さ５Å蒸着し、「Ａｌ」を厚さ１５００Å蒸着することにより陰極１１４を形成する。
【００７１】
ここで本実施例のエレクトロルミネセンス駆動表示装置において青色発光層（１２１）上に緑色発光層（１２２）との間に複数個の活効率層５２０を設け、青色色発光層（１２１）と緑色発光層（１２２）のホールと電子の再結合度を上げ、さらに緑色発光層（１２２）上に赤色発光層（１２３）との間に複数個の活効率層６２０を設け、緑色発光層（１２２）と赤色発光層（３２３）のホールと電子の再結合度を上げ、活効率層５２０と活効率層６２０が上下層揃えて形成されたところに特徴がある。複数の活効率層５２０と活効率層６２０により青色発光、緑色発光と赤色発光の光量比を調整できる。
【００７２】
即ち、活効率層を用いることにより複数の異なる発光層を積層しても発光効率を上げることができ、消費電力も低減できる。
【００７３】
例えば、輝度１００ｃｄ／ｍ２時に５Ｖの電圧特性を示す発光ユニット（１１５）青色発光層（１２１）上に、輝度１００ｃｄ／ｍ２時に４Ｖの電圧特性を示す発光ユニット（１１６）緑色発光層（１２２）を形成する。発光ユニット（１１６）緑色発光層（１２２）の上に輝度１００ｃｄ／ｍ２時に９Ｖの電圧特性を示す発光ユニット（３１７）赤色発光層（３２３）を形成する。陽極１１２と陰極１１４の間に青色発光ユニット（１１５）、緑色発光ユニット（１１６）と赤色発光ユニット（３１７）の駆動電圧５＋４＋９＝１８Ｖを印加した時、発光ユニット（１１５）青色発光層（１２１）、発光ユニット（１１６）緑色発光層（１２２）、及び発光ユニット（３１７）赤色発光層（３２３）の駆動電圧１８Ｖが印加されるため発光ユニット（１１６）青色発光層（１２１）活効率層５２０下部が青色に、発光ユニット（１１６）緑色発光層（１２２）活効率層５２０上部、活効率層６２０下部が緑色に、発光ユニット（３１７）赤色発光層（３２３）活効率層６２０上部が赤色に発光するため図４（ａ）、（ｂ）、（ｃ）のエレクトロルミネセンス駆動表示装置は混色により白色に発光する。
【００７４】
以上説明したように、本実施例によれば、図４（ａ）、（ｂ）、（ｃ）の白色エレクトロルミネセンス駆動表示装置は駆動電圧が単一の１８Ｖ電圧でよいため青色、緑色、赤色を個別に発光させて得られる白色素子に比べ駆動が容易で、回路を省略できる。
【００７５】
更に、青色発光層（１２１）、緑色発光層（１２２）、赤色発光層（３２３）のドーピング材料を選択することにより個々の駆動電圧を下げ、全体としての駆動電圧、消費電力を下げることができる。
【００７６】
更に、青色、緑色、赤色を単独で個別に発光させ白色とする場合に比べ１／３の発光面積にでき、さらにストリップ状発光でなくベタで発光層を形成するため、例えば、発光巾０．５ｍｍ、ピッチ０．５ｍｍととる必要がないため１／２に、合わせて１／６の面積で同一の発光量を得ることができるためエレクトロルミネセンス駆動表示部の小型化と高精細度化できる。また同一電流では３つの発光層で約３倍の発光を得ることができ、同一の光量では電流を１／３にできるため消費電力を大幅に低減できる。電流バラッキ、寿命バラッキを解消できる。このため従来１０ｍＡ／ｃｍ２の電流が１／３の３．３ｍＡ／ｃｍ２で同一の発光量を得ることができるため消費電力の低減と図４（ｂ）に示した非晶質シリコン膜１０３により成る駆動用ＴＦＴ（１１０）によりオン電流が大きくなくても白色ユニット（４１３）を駆動できるため高速表示を可能とする。駆動用ＴＦＴ（１１０）を非晶質シリコン膜１０３で形成できるため工程の削減により、コストを下げることができる。
【００７７】
以上、説明した様に、本実施形態によれば、図４（ｃ）において構造的に発光ユニット（１１５）青色発光層（１２１）、発光ユニット（１１６）緑色発光層（１２２）、発光ユニット（３１７）赤色発光層（３２３）のどれかの層に集中して電圧、電流が加わることがないため赤色、白色の色度の改善と寿命をのばすことが出来る。図４（ｃ）においては活効率層５２０，６２０を上下層揃えた構成としたが、図４（ｄ）に示す様にシャドウマスク７を用いて活効率層７２０を形成して活効率層５２０，７２０を上下層交互に形成された構成としてもよい。この場合も図４（ｃ）の白色エレクトロルミネセンス駆動表示装置と同一の効果を得ることができる。
【００７８】
図５（ａ）は本発明に係る第１０の実施形態であるフルカラーエレクトロルミネセンス駆動表示装置の基本的な構成を示す概略図である。図５（ａ）において駆動回路（駆動用ＴＦＴ２）２１０の上に陽極１１２が形成され、その上にフルカラーユニット（５１３）、陰極１１４が形成される。
【００７９】
図５（ｂ）は本発明に係る第１０の実施形態であるフルカラーエレクトロルミネセンス駆動表示装置の駆動回路と発光ユニットの概略図である。図５（ｂ）において駆動用ＴＦＴ（３１０）、（４１０）、（５１０）は図１（ｂ）と同様にして駆動用ＴＦＴを構成する。図５（ｄ）に示す基板１０１の上に駆動用ＴＦＴが３個並置される。透明陽極１１２−１の上に青色発光ユニット（２１５−１）、青色発光ユニット（２１５−２）、透明電極１１２−２の上に赤色発光ユニット（３１７）、透明電極１１２−３の上に緑色発光ユニット（２１６−１）、緑色発光ユニット（２１６−２）が形成されている。青色発光ユニット（２１５−２）、赤色発光ユニット（３１７）、緑色発光ユニット（２１６−２）の上に陰極１１４が形成されている。
【００８０】
図５（ｃ）は第１０の実施形態における発光層の概略図である。駆動用ＴＦＴ（３１０）、（４１０）、（５１０）のシャドウマスクを用いて形成された透明陽極１１２−１、１１２−２、１１２−３の上にＮＢＰを４００Å厚に蒸着しＬＵＭＯ２．４５ｅＶ、ＨＯＭＯ５．４６ｅＶ、エネルギーバンドギャップ３．０ｅＶのホール輸送層２１９−１、２１９−２、２１９−３が形成される。このホール輸送層２１９−１の上にシャドウマスクを用いてＬＵＭＯ２．６ｅＶ、ＨＯＭＯ５．３ｅＶ、エネルギーバンドギャップ２．７ｅＶのホスト層「ＢＡｌｑ」にドーパント「Ｐｅｒｙｌｅｎｅ」を1重量％ドープしたものを、厚さ５００Å蒸着して青色発光の有機発光材料により青色発光層（１２１−１）が形成される。シャドウマスク７をずらしてホスト層「Ａｌｑ３」に赤色ドーパント「ＤＣＪＴＢ」を1重量％ドープしたものを厚さ５００Å蒸着して赤色発光層（３２３）の下部を形成する。シャドウマスクをずらしてホスト層「Ａｌｑ３」に緑色ドーパント「Ｃｏｕｍａｒｉｎ６」を1重量％ドープした緑色発光層（１２２−１）を５００Å蒸着して形成する。青色発光層（１２１−１）、緑色発光層（１２２−１）の上にシャドウマスク８を用いて青色発光層（１２１−１）、緑色発光層（１２２−１）より内側となるように「Ａｌｑ３」を厚さ２００Å蒸着して電子輸送層３１８、４１８を形成する、この上にＮＢＰを４００Å厚に蒸着してホール輸送層３１９、４１９よりなる活効率層４２０−１、４２０−２を形成する。シャドウマスク７を用いて青色発光層（１２１−１）と活効率層４２０−１の上にホスト層「ＢＡｌｑ」にドーパント「Ｐｅｒｙｌｅｎｅ」を1重量％ドープしたものを、厚さ５００Å蒸着して青色発光層（１２１−２）が形成される。シャドウマスク９をずらして赤色発光層（３２３）の下部にホスト層「Ａｌｑ３」に赤色ドーパント「ＤＣＪＴＢ」を1重量％ドープしたものを厚さ５００Å蒸着して赤色発光層（３２３）の上部を形成する。シャドウマスクをずらして緑色発光層（１２２−１）と活効率層４２０−２の上にホスト層「Ａｌｑ３」にドーパント「Ｃｏｕｍａｒｉｎ６」を1重量％ドープしたものを厚さ５００Å蒸着して緑色発光層（１２２−２）が形成される。青色発光層（１２１−２）赤色発光層（３２３）、緑色発光層（１２２−２）の上には、「Ａｌｑ３」を厚さ２００Å蒸着して電子輸送層２１８が成される。電子輸送層２１８の上にフッ化リチウム「ＬｉＦ」を厚さ５Å蒸着し、「Ａｌ」を厚さ１５００Å蒸着することにより陰極１１４を形成する。
【００８１】
ここで本実施例のエレクトロルミネセンス駆動表示装置において青色発光層（１２１−１）上に青色発光層（１２１−２）との間に活効率層４２０−１を設け、青色発光層（１２１−１）、青色発光層（１２１−２）のホールと電子の再結合度を上げ、さらに緑色発光層（１２２−１）の上に緑色発光層（１２２−２）との間に活効率層４２０−２を設け、緑色発光層（１２２−１）、緑色発光層（１２２−２）のホールと電子の再結合度を上げ青色発光層（１２１−１）、青色発光層（１２１−２）、緑色発光層（１２２−１）、緑色発光層（１２２−２）に併置して赤色発光層（３２３）を形成したところに特徴がある。即ち活効率層４２０−１と活効率層４２０−２により青色発光、緑色発光と赤色発光の光量比を調整できる。シャドウマスク７のズレがあり青色発光層（１２１−１）、青色発光層（１２１−２）、緑色発光層（１２２−１）、緑色発光層（１２２−２）に巾方向のズレが生じても青色発光層、緑色発光層の発光部は活効率層４２０−１、４２０−２の巾できまるため画素毎の発光量を同一にできる。起動ムラ、色ムラを解消できる。
【００８２】
例えば、輝度１００ｃｄ／ｍ２時に５Ｖの電圧特性を示す発光ユニット（２１５−１）青色発光層（１２１−１）上に、輝度１００ｃｄ／ｍ２時に５Ｖの電圧特性を示す発光ユニット（２１５−２）青色発光層（１２１−２）を形成する。青色発光ユニット（２１５−１）、青色発光ユニット（２１５−２）に併置して輝度１００ｃｄ／ｍ２時に１０Ｖの電圧特性を示す発光ユニット（３１７）赤色発光層（３２３）、更に輝度１００ｃｄ／ｍ２時に５Ｖの電圧特性を示す発光ユニット（２１６−１）緑色発光層（１２２−１）、発光ユニット（２１６−２）緑色発光層（１２２−２）が形成される。陽極１１２−１と陰極１１４の間に青色発光ユニット（２１５−１）と青色発光ユニット（２１５−１）の駆動電圧５＋５＝１０Ｖを印加した時、発光ユニット（２１５−１）青色発光層（１２１−１）、発光ユニット（２１５−２）青色発光層（１２１−２）の活効率層４２０−１の下部、上部により青色光が、赤色発光層（３２３）の駆動電圧１０Ｖが印加されるため青色発光ユニット（２１５−１）、青色発光ユニット（２１５−２）に併置された発光ユニット（３１７）赤色発光層（３２３）により赤色が、発光ユニット（２１６−１）緑色発光層（１２２−１）、発光ユニット（２１５−２）緑色発光層（１２２−２）の活効率層４２０−２の下部、上部によりにより緑色が発光するため図５（ｃ）のフルカラーエレクトロルミネセンス駆動表示部は混色により白色に発光する。
【００８３】
図５（ａ）、（ｂ）、（ｃ）のフルカラーエレクトロルミネセンス駆動表示装置は駆動電圧が単一の１０Ｖ電圧でよいため駆動が容易ある。
又、青色発光層（１２１−１）、青色発光層（１２１−２）、赤色発光層（３２３）、緑色発光層（１２２−１）、緑色発光層（１２２−２）のドーピング材料を選択することにより個々の駆動電圧を下げ、全体としての駆動電圧、消費電力を下げることができる。
【００８４】
更にストリップ状発光でなくベタで発光層を形成するため、例えば、発光巾０．５ｍｍ、ピッチ０．５ｍｍととる必要がないため１／２の面積で同一の発光量を得ることができるためエレクトロルミネセンス駆動表示部の小型化と高精細度化できる。また同一電流では５発光層で約３倍の発光を得ることができ、同一の光量では電流を１／３にできるため消費電力を大幅に低減できる。
【００８５】
以上、説明した様に、本実施形態によれば、図５（ａ）、（ｂ）、（ｃ）において構造的に発光ユニット（２１５−１）青色発光層（１２１−１）、発光ユニット（２１５−２）青色発光層（１２１−２）、発光ユニット（３１７）赤色発光層（３２３）、発光ユニット（２１６−１）緑色発光層（１２２−１）、発光ユニット（２１６−２）緑色発光層（１２２−２）のどれかの層に集中して電圧、電流が加わることがないため寿命をのばすことが出来る。発光ユニット（２１５−１）発光ユニット（２１５−２）を青緑色、発光ユニット（３１７）を赤色、発光ユニット（２１６−１）発光ユニット（２１６−２）を橙色としても図（ｃ）と同様の効果を得ることができる。
【００８６】
以上、説明した様に、本実施形態によれば、図１〜図５において活効率層の働きとして（１）積層されて成る複数の発光ユニットのホールと電子の再結合率を改善して発光効率を改善して出力向上する。（２）複数の発光ユニット駆動時に別の発光ユニットの領域確保をする。（３）別の発光ユニットへ流れようとする電流を阻止する。（４）発光ユニット間に挿入することにより駆動電圧の整合をとり。（５）巾の調整により発光面積、発光量の調整ができる。（６）発光ユニット内にあるため湿度の影響が少ない。（７）表示部を並置しても活効率層どうしが接触しないため電位的に安定である。（８）位置をコントロールすることにより発光位置の調整ができるなどの特徴がある。活効率層によりエレクトロルミネセンス駆動表示部の発光効率のバラッキ、電流のバラッキを解消することができる。
【００８７】
又、本実施例によれば図１〜図５に示したエレクトロルミネセンス駆動表示部の構成により電流を１／２〜１／３にできるため通電寿命を改善できる赤色発光層の構成により赤色色度、白色色度の改善と電流が分散する構成により寿命を改善できる。更に、図１〜図５に示したストリップ状発光ではなくベタで発光層を形成するため、１／２〜１／３の面積にできるためエレクトロルミネセンス駆動表示部の小型化と高精細度化ができる。
【００８８】
又、従来の実施例である図６において青色、緑色、赤色を個別に独立して形成した場合単体でＣの合成容量は３Ｃと大きくなる。また単体でＲの合成抵抗はＲ／３と小さくなる。合成容量が３Ｃと大きくなり、合成抵抗がＲ／３と小さくなるため高速表示する場合、駆動用ＴＦＴはオン電流が大きく、オフ電流が小さくなる必要があるためスピードの速い多結晶シリコンＴＦＴが用いられていた。特に本発明の図４に示した白色有機エレクトロルミネセンス駆動表示装置の表示部においては青色発光層に積層されて成る緑色発光層が形成され、緑色発光層に積層されて成る赤色発光層が形成されているため単一発光層の容量をＣ、単一発光層の抵抗をＲとしたとき合成容量はＣ／３，合成抵抗は３Ｒとなる。このため図４に示した本発明では容量が１／３となるためオン電流は図６の１／９でよく、オフ電流は抵抗値が３倍となるため図６の１／９となる。オン電流はオフ電流の８１倍となるため単一の非晶質シリコン膜より成るＴＦＴで高速駆動ができる。駆動用ＴＦＴの能動層を非晶質シリコン膜で形成できるため工数の削減によりコストを下げことができ大型画面化した場合ＴＦＴのオン電流、オフ電流のバラッキによる輝度ムラ、色ムラを解消できる。
【００８９】
又、本発明では非晶質シリコンＴＦＴを絶縁性ガラス基板１０１に直接形成する方法について説明を行ったがステンレス等の導電性基板の上に絶縁層１０（図示せず）を形成し、この絶縁層１０２上に形成してもよい。
【００９０】
又、本発明では蛍光発光による有機エレクトロルミネセンス駆動表示装置について説明を行ったが、キャリアの再結合により発生する分子の励起状態には１重項状態と３重項状態があるため３重項状態である燐光発光を使うとエネルギーを光に変える効率が約４倍に向上するため更に消費電力の低減と発光効率の改善を行うことができる。
【００９１】
尚、本発明は、上記実施形態に限定されるものではなく、本発明の趣旨にもとづいて種々の変形をすることが可能であり、それらは本発明の範囲から除外するものではない。例えば、本発明の実施形態では、エレクトロルミネセンス駆動表示装置として駆動用ＴＦＴ（１１０）、（２１０）側に陽極（１１２）、上層に陰極（１１４）を形成した構造を説明したが、駆動用ＴＦＴ側を陰極、上側を陽極とした構成としてもよい。
【００９２】
又、本発明ではｎタイプＴＦＴについて説明したがｐタイプＴＦＴを用いても良い。
【００９３】
又、本発明では能動層の例として非晶質シリコンＴＦＴによる方法について説明行ったが多結晶シリコンＴＦＴ、単結晶シリコンＴＦＴ、又はこれらが混載されたＴＦＴを用いてもよい。  
【図面の簡単な説明】
【００９４】
【図１ａ】本発明に係る第１の実施形態である白色エレクトロルミネセンス駆動表示装置の基本的な構成を示す概略図である。
【図１ｂ】本発明に係る第１の実施形態である白色エレクトロルミネセンス駆動表示装置の発光ユニット概略図である。
【図１ｃ】本発明に係る第１の実施形態の発光層実施例の概略図である。
【図１ｄ】本発明に係る第２の実施形態の発光層実施例の概略図である。
【図２ａ】本発明に係る第３の実施形態である白色エレクトロルミネセンス駆動表示装置の基本的な構成を示す概略図である。
【図２ｂ】本発明に係る第３の実施形態である白色エレクトロルミネセンス駆動表示装置の発光ユニット概略図である。
【図２ｃ】本発明に係る第３の実施形態の発光層実施例の概略図である。
【図２ｄ】本発明に係る第４の実施形態の発光層実施例の概略図である。
【図３ａ】本発明に係る第５の実施形態である白色エレクトロルミネセンス駆動表示装置の基本的な構成を示す概略図である。
【図３ｂ】本発明に係る第５の実施形態である白色エレクトロルミネセンス駆動表示装置の発光ユニット概略図である。
【図３ｃ】本発明に係る第５の実施形態の発光層実施例の概略図である。
【図３ｄ】本発明に係る第６の実施形態の発光層実施例の概略図である。
【図４ａ】本発明に係る第７の実施形態である白色エレクトロルミネセンス駆動表示装置の基本的な構成を示す概略図である。
【図４ｂ】本発明に係る第７の実施形態である白色エレクトロルミネセンス駆動表示装置の発光ユニット概略図である。
【図４ｃ】本発明に係る第７の実施形態の発光層実施例の概略図である。
【図４ｄ】本発明に係る第８の実施形態の発光層実施例の概略図である。
【図５ａ】本発明に係る第９の実施形態であるフルカラーエレクトロルミネセンス駆動表示装置の基本的な構成を示す概略図である。
【図５ｂ】本発明に係る第９の実施形態であるフルカラーエレクトロルミネセンス駆動表示装置の発光ユニット概略図である。
【図５ｃ】本発明に係る第９の実施形態の発光層実施例の概略図である。
【図５ｄ】本発明に係る第９の実施形態の能動層実施例の概略図である。
【図６】従来の実施形態であるエレクトロルミネセンス素子の基本的な構成を示す概略図である。
【符号の説明】
【００９５】
１０１：基板
１０３：非晶質シリコン膜
１０３ａ：ドレイン領域
１０３ｂ：ソース領域
１０５：ソース電極
１０６：ドレイン電極
１０７：ゲート電極
１０８：ゲート絶縁層
１０９：層間絶縁層
１１０：駆動用ＴＦＴ
１１２：陽極
１１３：白色発光ユニット
１１４：陰極
１１５、１１６：発光ユニット
１２１：発光層
１１９：ホール輸送層
１１８：電子輸送層
１２０：活効率層
５１３：フルカラー発光ユニット
【図１ａ】
2005283860.tif 000003
【図１ｂ】
2005283860.tif 000004
【図１ｃ】
2005283860.tif 000005
【図１ｄ】
2005283860.tif 000006
【図２ａ】
2005283860.tif 000007
【図２ｂ】
2005283860.tif 000008
【図２ｃ】
2005283860.tif 000009
【図２ｄ】
2005283860.tif 000010
【図３ａ】
2005283860.tif 000011
【図３ｂ】
2005283860.tif 000012
【図３ｃ】
2005283860.tif 000013
【図３ｄ】
2005283860.tif 000014
【図４ａ】
2005283860.tif 000015
【図４ｂ】
2005283860.tif 000016
【図４ｃ】
2005283860.tif 000017
【図４ｄ】
2005283860.tif 000018
【図５ａ】
2005283860.tif 000019
【図５ｂ】
2005283860.tif 000020
【図５ｃ】
2005283860.tif 000021
【図５ｄ】
2005283860.tif 000022
【図６】
2005283860.tif 000023